(57)【要約】【課題】岩綿を含む付着強度の小さい被覆層に対して、被覆層表面を強化し、被覆層表面の粗さを滑らかにする、剥落が発生しない、耐火性、断熱性を阻害しない仕上げ方法を提供する。【解決手段】岩綿を含む被覆層に対して、下塗り材として主成分に合成樹脂エマルションあるいは水溶性珪酸塩溶液のどちらか、またはその両者を含む組成物を用い、２００〜１０００ｇ／ｍ２塗布し、この上に比重０．２〜１．０にある軽量モルタルを施工する。また、下塗り材に主成分に一般式ｘＭ２Ｏ・ｙＳｉＯ２・ａｑ（式中Ｍは周期律表第１Ａ族に属するアルカリ金属を表わし、ｘ及びｙは整数であり、ｙ／ｘは２．０〜４．５の値、ａｑは水溶液を示す。）で表わされる水溶性珪酸塩溶液（Ａ組成物）と合成樹脂エマルション（Ｂ組成物）および／または水溶性樹脂（Ｂ組成物）の組成比率、Ａ：Ｂ＝１０：１〜１：１０にて配合したものを利用するのが良い。【選択図】なし【特許請求の範囲】
【請求項１】
耐火、断熱、吸音等を目的とした岩綿を含む付着強度の小さい被覆層を仕上げするに当たり、下塗り材として主成分に合成樹脂エマルションあるいは水溶性珪酸塩溶液のどちらか、またはその両者を含む組成物を用い、２００〜１０００ｇ／ｍ２塗布し、この上に比重０．２〜１．０にある軽量モルタルを施工することを特徴とする仕上げ方法。
【請求項２】
軽量モルタル施工後に、塗布量１００〜８００ｇ／ｍ２の上塗り塗料を塗装することを特徴とする請求項１に記載の仕上げ方法。
【請求項３】
下塗り材に主成分に一般式ｘＭ２Ｏ・ｙＳｉＯ２・ａｑ（式中Ｍは周期律表第１Ａ族に属するアルカリ金属を表わし、ｘ及びｙは整数であり、ｙ／ｘは２．０〜４．５の値、ａｑは水溶液を示す。）で表わされる水溶性珪酸塩溶液（Ａ組成物）と合成樹脂エマルション（Ｂ組成物）および／または水溶性樹脂（Ｂ組成物）の組成比率、Ａ：Ｂ＝１０：１〜１：１０にて配合したものを利用することを特徴とする請求項１または請求項２記載の仕上げ方法。
【発明の詳細な説明】
【技術分野】
【０００１】
この発明は、岩綿を含む材料により建築物の柱、梁等を被覆してある個所に対し、その表面に色付けとなる仕上げ技術に関する。
【背景技術】
【０００２】
従来、岩綿を含む被覆材が、耐火、断熱、吸音、吸湿を目的として施工されていた。しかしながら、岩綿を含む被覆材であっても、その見掛けが石綿を含む被覆材に似ているため、その表面を如何に処理するかが課題になっている。また、岩綿を含む被覆材においても、表面が劣化した場合に、例え健康に害が無いとしてもその表面をどのように補修し、仕上げるかが課題となっている。
【０００３】
さらに、耐火等を目的として施工された岩綿を含む被覆材は、その付着強度が小さい場合が有り、その表面への仕上げをスプレー塗装により行おうとした時には、そのスプレーに圧力によって岩綿が飛散したり、その被覆材が剥落することにも繋がった。
【０００４】
先行技術の特許文献１として示す、本件出願人と同じ出願人による特開平４−６００５４号公報では、石綿被覆層の封じ込めおよび仕上げ仕上げ用材料についての発明が開示されている。この特許文献１では、その特許請求の範囲、公報の第２頁上段左欄から第３頁上段左欄には、石綿被覆層に対して水溶性珪酸塩溶液と合成樹脂エマルジョンおよび／または水溶性樹脂を結合材とし、無機質軽量骨材を骨材とする仕上げ用材料を用いることが説明されている。
【０００５】
【特許文献１】特開平４−６００５４号公報
【発明の開示】
【発明が解決しようとする課題】
【０００６】
実際に、岩綿を含む被覆材が施工された現場において、被覆材の結合材にはセメントを用いてはいるものの、その組成は、岩綿を５０〜７５％、セメントを２０〜４０％含んだものであり、硬化後の付着強度はせいぜい１００ｇ／ｃｍ２である。
【０００７】
日本石綿製品工業会編「石綿工業製品」昭和４１年８月１０日発行の中では、吹付石綿の付着強度を１００ｇｆ／ｃｍ２（この文献では１００ｇ／ｃｍ２と表記されている。）と説明している。また、内藤龍夫著「建築の耐火被覆工法」昭和５６年８月５日、鹿島出版会発行において、岩綿モルタルの付着力を試験しているが、場合によっては測定不能、測定できたときの数値においては２０ｇｆ／ｃｍ２〜９０ｇｆ／ｃｍ２、平均値では２７ｇｆ／ｃｍ２と言う記載がある。（上記文献でも単位はｇ／ｃｍ２と表記されている。）
【０００８】
一方、この発明の発明者が保温材として用いられる嵩密度０．１２ｇ／ｃｍ３のロックウール保温材に対して直接一定面積の重しを両面テープにより貼り付けて、逆さにしたところ、５ｇ／ｃｍ２の荷重であっても保持することは不可能であった。このように付着強度が小さいものである時、表面にスプレー塗装による仕上げを施そうとしたときには、その風圧によって岩綿の繊維が飛散することとなる。岩綿を含む被覆材の付着強度が小さくても剥落による落下事故が殆どないのは、被覆材の付着強度が小さくても繊維が絡み合うことによりその自重を支えると言う総持ちの形で付着しているものである。この数値は、嵩密度が０．３ｇ／ｃｍ３〜０．７ｇ／ｃｍ３にある被覆材層を厚み５ｃｍに形成しても、その重さを支える強度とはなる。しかしながら、これほどまでに付着強度が小さいと、外力が加わった場合には、その表面の破損、飛散、剥落に繋がることとなった。
【０００９】
この発明では、岩綿を含む付着強度の小さい被覆層を仕上げするに当たり、被覆層表面を強化し、被覆層表面の粗さを滑らかにする、剥落が発生しない、耐火性、断熱性を阻害しない仕上げ方法を提供することにある。
【課題を解決するための手段】
【００１０】
この発明の請求項１の仕上げ方法では、耐火、断熱、吸音等を目的とした岩綿を含む付着強度の小さい被覆層を仕上げするに当たり、下塗り材として主成分に合成樹脂エマルションあるいは水溶性珪酸塩溶液のどちらか、またはその両者を含む組成物を用い、２００〜１０００ｇ／ｍ２塗布し、この上に比重０．２〜１．０にある軽量モルタルを施工することを要旨としている。
【００１１】
同様に請求項２の仕上げ方法では、請求項１の発明の軽量モルタル施工後に、塗布量１００〜８００ｇ／ｍ２の上塗り塗料を塗装することを要旨としている。
【００１２】
請求項３の仕上げ方法では、請求項１または請求項２の発明において、下塗り材に主成分に一般式ｘＭ２Ｏ・ｙＳｉＯ２・ａｑ（式中Ｍは周期律表第１Ａ族に属するアルカリ金属を表わし、ｘ及びｙは整数であり、ｙ／ｘは２．０〜４．５の値、ａｑは水溶液を示す。）で表わされる水溶性珪酸塩溶液（Ａ組成物）と合成樹脂エマルション（Ｂ組成物）および／または水溶性樹脂（Ｂ組成物）の組成比率、Ａ：Ｂ＝１０：１〜１：１０にて配合したものを利用することを要旨としている。
【発明の効果】
【００１３】
請求項１の発明によれば、下塗り材を利用することにより、被覆層表面の強化と被覆層表面の吸水を抑えることが可能となる。また、下塗り材による薄膜が被覆層表面に存在することとなる。従って、表面の吸水が抑制された状態において、軽量モルタルを仕上げることにより、モルタルのドライアウトを防ぐことができ、付着力が向上したものとなる。そして、表面を効率的に仕上げる被覆が行えることとなる。下塗り材の上に塗装される軽量モルタルが着色されたものであるとき、そのモルタルの色斑の発生を抑制することにも繋がる。
【００１４】
表面に用いられるモルタルについても、比重が小さく被覆材に掛かる重量負担が小さくなると同時に、多孔質モルタルとなることによりその凝集力の発生も小さいものとなる。
【００１５】
請求項２の発明によれば、軽量モルタルが最終仕上がりとなる場合に比べ、任意の色・模様となる仕上がり面が得られるものとなる。
【００１６】
請求項３の発明によれば、下塗り材に主成分に一般式ｘＭ２Ｏ・ｙＳｉＯ２・ａｑ（式中Ｍは周期律表第１Ａ族に属するアルカリ金属を表わし、ｘ及びｙは整数であり、ｙ／ｘは２．０〜４．５の値、ａｑは水溶液を示す。）で表わされる水溶性珪酸塩溶液（Ａ組成物）と合成樹脂エマルション（Ｂ組成物）および／または水溶性樹脂（Ｂ組成物）の組成比率、Ａ：Ｂ＝１０：１〜１：１０にて配合したものを利用することにより被覆層への浸透補強及び表面に樹脂皮膜を形成することとなり、下塗りの上に施工される軽量モルタルとの密着、モルタル層表面の平滑さを得られることとなる。
【発明を実施するための最良の形態】
【００１７】
以下、この発明の構成要素を詳細に説明する。この発明では、耐火、断熱等を目的とした岩綿を含む付着強度の小さい被覆層に対して、耐火性あるいは断熱性を損なわない形で仕上げするための手段を提供するものである。
【００１８】
始めに、岩綿を含む被覆層とは、その修飾語の通り建築物の柱、梁、屋根、床下、配管、ダクト等に対して耐火、断熱、吸音等を目的に被覆使用されているものである。
【００１９】
この発明において付着強度の小さいとは、岩綿を含む被覆材が被覆材自身の付着強度として５０００Ｐａ未満にあることを言う。更に、その付着強度が３０００Ｐａ未満にある時は、発明の効果がより有効となる。なお、１Ｋｇｆ／ｃｍ２＝９８０６６Ｐａ≒０．１ＭＰａであり、１００ｇｆ／ｃｍ２では、０．０１ＭＰａとなる。同様に、１Ｋｇｆ／ｃｍ２＝９８ｋＰａ≒１００ｋＰａ、１ｇｆ／ｃｍ２≒１００Ｐａとなる。
【００２０】
下塗り材とは、嵩密度の小さい被覆層の表面と内部を補強し、表面の吸い込みを小さくし、この上に施工される軽量モルタルとの密着を良くするためのものである。下塗り材に用いられる材料の組成としては、主成分に合成樹脂エマルションあるいは水溶性珪酸塩溶液のどちらか、またはその両者を含むものが利用される。
【００２１】
中でも、無機・有機複合となるものを用いることが望ましい。使用される無機結合材としては、水溶性珪酸塩溶液が例示され、市販品では、日本化学工業（株）社製のＪ珪酸ソーダ１号、２号、３号、珪酸ソーダ４号、Ａ珪酸カリ、２Ｋ珪酸カリ、珪酸リチュウム３０、珪酸リチュウム４０などがある。これらは一般式ｘＭ２Ｏ・ｙＳｉＯ２・ａｑ（式中Ｍは周期律表第１Ａ族に属するアルカリ金属を表わし、ｘ及びｙは整数であり、ｙ／ｘは２．０〜４．５の値、ａｑは水溶液を示す。）で表わされる水溶性珪酸塩溶液であれば良い。式中、ｙ／ｘの値を２．０〜４．５の範囲に限るのは、安定性、密着性にバランスのとれたものを得るためであり、ｙ／ｘの値が２．０未満では安定性にやや問題が生じ、４．５を超えると連続皮膜性に欠け飛散防止効果が悪くなるためである。
【００２２】
有機結合材には、合成樹脂エマルションまたは水溶性樹脂が用いられ、その樹脂の選択としては、各種アクリル酸エステル（例えば、メチルエステル、エチルエステル、ブチルエステル、２エチルヘキシルエステル等）の共重合物、スチレン・アクリル酸エステル共重合物、ベオバアクリル酸エステル共重合物のようなアクリル樹脂をベースとしたもので、樹脂の末端または／および側鎖等に官能基としてのカルボキシル基を含み、樹脂の酸価で表して２〜３０の範囲にある高官能性のものが良く、高官能性である必要性は水溶性珪酸塩溶液と安定に混和できるようにするためである。そして、その場合の酸価を２〜３０としたのは、２未満では水溶性珪酸塩溶液との混和性が悪く凝集物を生じたり、高粘度化、ゲル化するからであり３０を超えると混和性は良好であっても耐水性が徐々に低下するため良くない。
【００２３】
上記無機物と有機物の混合比は、水溶性珪酸塩溶液をＡ組成物とし、合成樹脂エマルションあるいは水溶性樹脂をＢ組成物とした時、固形分比においてＡ組成物：Ｂ組成物＝１０：１〜１：１０にて配合するのが良い。中でも、４：１〜１：４の範囲にあるのがバランスのとれたものとなる。両者の混合に於いて、１０：１を超えてＡ組成物が多い時には、耐水性に難のあるものとなり、逆に１：１０を超えてＢ組成物が多いときには、岩綿と呼ばれる人造鉱物繊維に対する付着性能が損なわれる。
【００２４】
これら結合材以外に、一般的な塗料配合成分である、消泡剤、分散剤、湿潤剤などとして用いられる界面活性剤、造膜助剤、防凍剤などとして用いられる高沸点溶剤、粘度、粘性調整のための増粘剤、防腐剤、防藻剤、防黴剤を前記性能が損なれない範囲において添加することができる。
【００２５】
軽量モルタルは、被覆層の表面を凡そ滑らかにし、耐火性能、断熱性能を損なわない形で仕上げることを可能にするものである。用いられる軽量モルタルの比重は硬化後において０．２〜１．０にあるものが良い。また、好ましくは０．２５〜０．４にあるものが良い。
【００２６】
モルタルの嵩比重が０．２未満のものは、硬化、乾燥後の比重が０．２未満となるためのモルタルスラリーが安定して得難く、またこのようなスラリーでは均一なスラリーとすることも困難である。そして、得られたモルタルは孔の割合が大きなものであり、表面は粗く、モルタルの強度が小さく、耐久性にも劣るものとなる。
【００２７】
また、１．０を超えるものでは重量が大きくなり、下地への負荷も大きくなる。また、硬化時の凝集力の発生が大きく剥落の可能性を大きくする。得られたモルタル層は、熱伝導率が大きく、吸音、吸湿、断熱の性能として劣ったものとなる。
【００２８】
軽量モルタルの組成としては、主成分にセメントを１５〜６０重量％、軽量骨材を１０〜６８重量％、繊維を０〜３重量％、起泡剤を０〜３重量％含むものが利用される。
【００２９】
成分の一つのセメントには、ＪＩＳ  Ｒ５２１０で規定する各種ポルトランドセメント，白色ポルトランドセメント，ＪＩＳ  Ｒ５２１１で規定する各種高炉セメント，ＪＩＳ  Ｒ５２１２で規定する各種シリカセメント，ＪＩＳ  Ｒ５２１３で規定する各種フライアッシュセメントのような混合セメントのいずれかあるいはこれらを組み合わせたものである。
【００３０】
成分の一つである軽量骨材には、無機軽量骨材としての天然または工業的に産出するシラス，ガラス屑，真珠岩，黒曜石，雲母状鉱物を加熱加工して中空発泡体としたシラスバルーン，ガラスバルーン，パーライト，焼成ヒルイシ、または、天然軽石を例示することができる。また、耐火性能を問題にしないところでは、有機質のスチレン、エチレン、ウレタンなどの合成樹脂の発泡体を用いることも可能である。
【００３１】
成分の一つの繊維としては、ガラス繊維、炭素繊維等の無機系繊維及びビニロン繊維、ポリアミド繊維、ポリエステル繊維、ポリプロプレン繊維などの有機高分子系繊維があげられる。これらも単独あるいは２種以上を組合せて使用できる。
【００３２】
成分の一つの起泡剤としては、アルキルエーテル系等の非イオン系界面活性剤や、アニオン系界面活性剤等を好適に使用でき、樹脂石鹸類、加水分解蛋白類、表面の酸化を抑制したアルミニウム粉末からなるものも使用可能である。
【００３３】
このほか補助的に、珪砂、寒水砂等の細骨材あるいは充填剤、炭酸カルシウム，タルク，クレー，アルミナ等の体質顔料や酸化チタン，ベンガラ，カーボンブラック，フタロシアニンブル一等の各種着色顔料、合成樹脂エマルション、粉末再乳化性合成樹脂、防錆剤、粉塵防止剤を必要に応じて添加することもできる。これらの補助的な添加は、本願の目的を損わない範囲において使用される。
【００３４】
下塗り材塗装の前に、被覆層補強剤を用いることが可能である。被覆層補強剤を用いることにより、被覆層の下地に対する付着力を補強することができる。被覆層補強剤には結合材を無機・有機複合となるものを用いることが望ましい。また、無機の結合材を用いることは耐火性能を劣化させないことから好ましい。但し、無機であってもセメントを用いることは、硬化時に収縮し、その凝集力が大きいことから望ましくない。更に、有機物にあっては、熱可塑性樹脂であることが凝集力を大きくしないことから望ましい。
【００３５】
この被覆層補強剤に利用される組成物は下塗り材に利用されるものと同様の技術思想により選択されるので、具体的に利用されるものについては、前述の段落００２０より段落００２３に開示されるものを利用すれば良い。
【００３６】
上塗り塗料は、軽量モルタルでは制限されるモルタル色に対して任意の色、模様を付与するために用いられる。この上塗り塗料には、公知の水性塗料を用いれば良い。溶剤形の塗料も使用可能ではあるが、被覆層の形成が基本的に室内であることを考慮すると、推奨できる選択とは言えない。好ましくは、揮発性溶剤を含まない塗料であることが望ましい。
【００３７】
上塗り塗料の塗布量は、１００〜８００ｇ／ｍ２の範囲内にあるのが良い。好ましくは、２００〜４００ｇ／ｍ２の範囲である。１００ｇ／ｍ２未満にあるときは、十分な隠蔽が得難くなり、色斑が生じる仕上がりとなってしまう。また、８００ｇ／ｍ２を超える範囲においては、上塗り塗料が垂れることがあったり、その乾燥に時間が掛かることとなる。また、乾燥時にひび割れが生じたりする。
【実施例】
【００３８】
実施例１では、下地は折板屋根であり断熱目的によるロックウールの吹付けが行われているものである。このロックウール吹付の付着強度は３２００Ｐａであった。
【００３９】
付着強度の測定は、特製の治具を用いて測定した。測定用治具は、７ｃｍ角の平坦な接着面を持つものであり、接着面には両面粘着テープにより粘着剤層が出現するようになっている。接着面の反対側では、対角線方向中央にバネばかりのフックが係るように三角の留め金が接触角を可変の状態にして付けたものとなっている。そして、この測定用治具を被覆層に強く押しつけた後、留め金にバネばかりのフックを引っかけてゆっくり引張り、被覆層から剥がれた時の数値を読み取り、単位面積当りの強度とした。測定用治具の重さは５６ｇであり、この重さと計りの数値の合計を計測面積である４９ｃｍ２で除した数値が付着強度となる。
【００４０】
実施例１では、このロックウール被覆層に対して、下塗り材に合成樹脂エマルションを主成分とするものを施工した。下塗り材の組成については、下記配合１に示す。下塗り材の塗布量は５００ｇ／ｍ２とした。施工に当たっては、（株）明治機械製作所製のエアースプレーの一種であるリシンガンを使用して吐出圧力０．２９ＭＰａ、送風量８０リットル／分の条件により塗装した。下塗り材施工後、翌日に軽量モルタルとして、下記配合２に示すものに水を適当量加えモルタルミキサーにより混練し、エアースプレーガンの一種であるホッパーガンにより施工した。その塗布量は、混練時の配合水を含め凡そ６０００ｇ／ｍ２であり、その平均厚みは１０ｍｍであった。
【００４１】
配合１
白色顔料                  １．４重量％
充填材                  ３１    重量％
合成樹脂エマルション    １６    重量％
（固形分５０％）            
造膜助剤                  ２．２重量％
粘性調整剤                ０．３重量％
軽量骨材                ２１    重量％
水                      ２８．１重量％
【００４２】
配合２
セメント                ３０    重量％
再乳化型合成樹脂          ４．０重量％
粘性調整剤                ２．８重量％
充填材                    ３．２重量％
軽量骨材                ６０    重量％
この軽量モルタルの硬化後の比重は、０．３であった。
【００４３】
実施例２では、実施例１と同じ被覆層面に対して、下塗り材に無機・有機複合となる結合材からなるものを使用した。この下塗り材の組成は下記配合３に示す。下塗り材を５００ｇ／ｍ２塗布した後、翌日に前記配合１からなる軽量モルタルを実施例１と同じ塗装機により吹付け塗装し、表面をコテ押さえして平滑面とした。
【００４４】
配合３
珪酸質系塗料の組成は、
合成樹脂エマルション        １４．５重量％
（固形分５０％）            
水溶性珪酸塩溶液            １７．８重量％
（固形分２５％）            
白色顔料と体質顔料          ５３．１重量％
添加剤                        １．７重量％
水                          １２．９重量％
である。
【００４５】
実施例３は、実施例２の施工後、その一部に対して上塗り塗料として、下記配合４に示す合成樹脂エマルション系塗料をエアースプレーにより塗装した。その塗布量は３００ｇ／ｍ２とした。
【００４６】
配合４
合成樹脂エマルション系塗料の組成は、
合成樹脂エマルション        ６１．４重量％
（固形分５０％）
白色顔料                    ２０．４重量％
添加剤                      １１．０重量％
水                            ７．２重量％
【００４７】
比較例１として、実施例１における下塗り材の施工を省き、直接配合２の軽量モルタルの吹付けを行った。
【００４８】
比較例２として、実施例１における軽量モルタルの代わりに下記配合５からなる樹脂入りモルタルの塗装を行った。
【００４９】
配合５
セメント                ２０    重量％
合成樹脂エマルション      ９．０重量％
（固形分５０％）
粘性調整剤                ２．８重量％
充填材                    ３．２重量％
細骨材                  ５０    重量％
軽量骨材                １５    重量％
この樹脂入りモルタルの硬化後の比重は、２．０であった。
【００５０】
比較例３として、実施例３にて使用した軽量モルタルを使用せず、上塗り塗料の塗装を行った。
【００５１】
実施例あるいは比較例の試験施工を行ったものについて、以下に示す比較試験を行い性能の比較を行った。
比較試験としては、付着試験、軽量モルタルあるいは樹脂モルタルの熱伝導率、モルタル施工時の岩綿飛散程度の比較を行った。付着強度試験は、前述の段落００３８に記載した方法であり、付着強度の測定とともに、破断がどの部分から生じたのかを確認した。
【００５２】
熱伝導率の測定は、ＪＩＳ  Ａ１４１２−２「熱絶縁材の熱抵抗及び熱伝導率の測定方法―第２部：熱流計法（ＨＦＭ法）」に倣い、供試材料であるモルタルスラリーから２００ｍｍ角、１０ｍｍ厚のモルタル板を作成し、その熱伝導率の測定を行った。
【００５３】
モルタル施工時の岩綿飛散程度の比較は、下塗り材の施工の翌日に施工を行った軽量モルタルあるいは樹脂入りモルタルの塗装の際に発生する、岩綿の繊維飛散による空気の濁り具合を、肉眼によっては感じられないものを○、肉眼によっても浮遊する繊維による白濁を感じ取ることができるものを×と評価した。
【００５４】
上記した、３種の比較試験による結果を下記表１にまとめて記す。
【００５５】
表１
2007162351.tif 000002